(57)【要約】【課題】鉛板を金属ヒュームを発生させることなく、容易かつ確実にしかも安価に切断することができる、鉛板の切断方法および装置を提供する。【解決手段】加熱した鉛板１に超音波カッター３の刃先４をあてがい、ＢｉとＳｎからなる合金材６を刃先４があてがわれた部分（Ｓ）の鉛板１に供給し、かくして、刃先４があてがわれた部分（Ｓ）の鉛板１をＢｉとＰｂとＳｎからなる低融点合金として軟化させ、そして、超音波カッター３を合金材６の供給と共に移動させて鉛板１を切断する。【選択図】図２
2019136785.tif 000002
【特許請求の範囲】
【請求項１】
加熱した鉛板に超音波カッターの刃先をあてがい、ＢｉとＳｎからなる合金材を前記刃先があてがわれた部分の前記鉛板に供給し、かくして、前記刃先があてがわれた部分の前記鉛板をＢｉとＰｂとＳｎからなる低融点合金として軟化させ、そして、前記超音波カッターを前記合金材の供給と共に移動させて前記鉛板を切断することを特徴とする、鉛板の切断方法。
【請求項２】
前記鉛板を１３９℃以上の温度に加熱することを特徴とする、請求項１の、鉛板の切断方法。
【請求項３】
前記刃先を板状に形成することを特徴とする、請求項１または２に記載の、鉛板の切断方法。
【請求項４】
前記合金材を帯状に形成することを特徴とする、請求項１から３の何れか１つに記載の、鉛板の切断方法。
【請求項５】
前記鉛板を電熱ヒーターにより加熱することを特徴とする、請求項１から４の何れか１つに記載の、鉛板の切断方法。
【請求項６】
前記鉛板は、原子力発電所における、放射線の遮蔽材であることを特徴とする、請求項１から５の何れか１つに記載の、鉛板の切断方法。
【請求項７】
加熱した鉛板に刃先があてがわれる超音波カッターと、前記刃先があてがわれる部分の前記鉛板に、ＢｉとＳｎからなる合金材を供給する合金材供給手段とを備えたことを特徴とする、鉛板の切断装置。
【請求項８】
前記刃先は、板状に形成されていることを特徴とする、請求項７に記載の、鉛板の切断装置。
【請求項９】
前記合金材は、帯状に形成されていることを特徴とする、請求項７または８に記載の、鉛板の切断装置。
【請求項１０】
前記鉛板は、原子力発電所における、放射線の遮蔽材であることを特徴とする、請求項７から９の何れか１つに記載の、鉛板の切断装置。
【発明の詳細な説明】
【技術分野】
【０００１】
この発明は、鉛板の切断方法よび装置、特に、鉛板を金属ヒュームを発生させることなく、容易かつ確実にしかも安価に切断することができる、鉛板の切断方法および装置に関するものである。
【背景技術】
【０００２】
例えば、原子力発電所の廃止措置作業の一つに、放射線の遮蔽材として用いられている鉛板の切断作業がある。
【０００３】
鉛板の切断法として、鋼板等の切断に使用されるエアーソーやディスクグラインダー等の機械的切断機器を使用することが考えられるが、鉛は、金属の中で非常に軟らかい部類に属するので、切断中に切断機器の刃やディスクに鉛が入り込み、この結果、切断が円滑に行えないといった問題があった。
【０００４】
また、別の鉛板切断法として、バーナーによる熱切断が考えられるが、有害な金属ヒュームの発生等の問題がある。
【０００５】
さらに、別の鉛板切断法として、レーザービームによる切断法が特許文献１に開示されているが、切断装置の構造が複雑で、コストがかかる。
【先行技術文献】
【特許文献】
【０００６】
【特許文献１】特開２０００−３１７６５９号公報
【発明の概要】
【発明が解決しようとする課題】
【０００７】
上述したように、機械的切断機器を使用した鉛板切断法は、切断中に切断機器の刃やディスクに鉛が入り込み、この結果、切断が円滑に行えず、バーナーによる熱切断法は、有害な金属ヒュームの発生等の問題があり、レーザービームによる切断法は、切断装置の構造が複雑で、コストがかかるといった問題があった。
【０００８】
従って、この発明の目的は、鉛板を金属ヒュームを発生させることなく、容易かつ確実にしかも安価に切断することができる、鉛板の切断方法および装置を提供することにある。
【課題を解決するための手段】
【０００９】
この発明は、上記目的を達成するためになされたものであって、下記を特徴とするものである。
【００１０】
請求項１に記載の発明は、加熱した鉛板に超音波カッターの刃先をあてがい、ＢｉとＳｎからなる合金材を前記刃先があてがわれた部分の前記鉛板に供給し、かくして、前記刃先があてがわれた部分の前記鉛板をＢｉとＰｂとＳｎからなる低融点合金として軟化させ、そして、前記超音波カッターを前記合金材の供給と共に移動させて前記鉛板を切断することに特徴を有するものである。
【００１１】
請求項２に記載の発明は、請求項１の発明において、前記鉛板を１３９℃以上の温度に加熱することに特徴を有するものである。
【００１２】
請求項３に記載の発明は、請求項１または２に記載の発明において、前記刃先を板状に形成することに特徴を有するものである。
【００１３】
請求項４に記載の発明は、請求項１から３の何れか１つに記載の発明において、前記合金材を帯状に形成することに特徴を有するものである。
【００１４】
請求項５に記載の発明は、請求項１から４の何れか１つに記載の発明において、前記鉛板を電熱ヒーターにより加熱することに特徴を有するものである。
【００１５】
請求項６に記載の発明は、請求項１から５の何れか１つに記載の発明において、前記鉛板は、原子力発電所における、放射線の遮蔽材であることに特徴を有するものである。
【００１６】
請求項７に記載の発明は、加熱した鉛板に刃先があてがわれる超音波カッターと、前記刃先があてがわれる部分の前記鉛板に、ＢｉとＳｎからなる合金材を供給する合金材供給手段とを備えたことに特徴を有するものである。
【００１７】
請求項８に記載の発明は、請求項７に記載の発明において、前記刃先は、板状に形成されていることに特徴を有するものである。
【００１８】
請求項９に記載の発明は、請求項７または８に記載の発明において、前記合金材は、帯状に形成されていることに特徴を有するものである。
【００１９】
請求項１０に記載の発明は、請求項７から９の何れか１つに記載の発明において、前記鉛板は、原子力発電所における、放射線の遮蔽材であることに特徴を有するものである。
【発明の効果】
【００２０】
この発明によれば、加熱した鉛板に超音波カッターの刃先をあてがい、ＢｉとＳｎからなる合金材を刃先があてがわれた部分の鉛板に供給し、かくして、刃先があてがわれた部分の鉛板をＢｉとＰｂとＳｎからなる低融点合金として軟化させることによって、超音波カッターにより鉛板を金属ヒュームを発生させることなく、容易かつ確実にしかも安価に切断することができる。
【００２１】
また、この発明によれば、切断が終了した鉛板の切断部は、冷えた低融点合金を介して接着されるので、切断された鉛板が未切断の鉛板から分離するおそれはない。この結果、切断された鉛板の落下による事故を未然に防止することができる。なお、冷えた低融点合金は、金属結晶構造が粗いとともに鉛に比べて硬く、脆いために、切断された鉛板にハンマー等で打撃を加えると、切断された鉛板は、未切断の鉛板から容易に剥がれるので、切断された鉛板の撤去作業は、容易に行える。
【図面の簡単な説明】
【００２２】
【図１】この発明の、鉛板の切断装置により鉛板を切断する状態を示す概略斜視図である。
【図２】この発明の、鉛板の切断装置により鉛板を切断する状態を示す概略断面図である。
【図３】鉛板の切断が進行した状態を示す概略断面図である。
【発明を実施するための形態】
【００２３】
この発明の、鉛板の切断装置の一実施態様を、図面を参照しながら説明する。
【００２４】
図１は、この発明の、鉛板の切断装置により鉛板を切断する状態を示す概略斜視図、図２は、この発明の、鉛板の切断装置により鉛板を切断する状態を示す概略断面図、図３は、鉛板の切断が進行した状態を示す概略断面図である。
【００２５】
図１から図３において、１は、電熱ヒーター２等により１３９℃以上に加熱された鉛板である。鉛板１は、例えば、原子力発電所における、放射線の遮蔽材である。３は、板状の刃先４が鉛板１にあてがわれる超音波カッター、５は、刃先４があてがわれる部分（Ｓ）（図１、図２参照）の鉛板１に、融点が１３９℃のＢｉとＳｎからなる合金材６を供給する合金材供給手段である。
【００２６】
超音波カッター３は、刃物をその長手方向に１０μｍから７０μｍの幅で、毎秒２０，０００回から４０，０００回振動させて物を切断するカッターである。
【００２７】
合金材６は、刃先４に合わせて、例えば、帯状に形成され、その融点は、１３９℃である。
【００２８】
合金材供給手段５は、例えば、コイル状に巻かれた合金材６を順次、刃先４があてがわれる部分（Ｓ）の鉛板１に供給する。
【００２９】
この発明の、鉛板の切断装置により鉛板を切断するには、図１、図２に示すように、１３９℃以上に加熱した鉛板１に超音波カッター３の刃先４をあてがい、ＢｉとＳｎからなる合金材６を刃先４があてがわれた部分（Ｓ）の鉛板１に供給する。合金材６の融点は、１３９℃であるので、合金材６は、鉛板１に接触すると溶融し、これによって、刃先４があてがわれた部分（Ｓ）の鉛板１は、融点が９５℃のＢｉとＰｂとＳｎからなる低融点合金となり、液相になって軟化する。
【００３０】
この状態で、図３に示すように、超音波カッター３を合金材６の供給と共に下降させれば、合金材６が供給された部分（Ｓ）のＢｉとＰｂとＳｎからなる合金は、液相になって軟化し、これによって、鉛板１を金属ヒュームを発生させることなく、容易かつ確実にしかも安価に切断することができる。
【００３１】
切断が終了した鉛板の切断部は、冷えた低融点合金を介して接着されるので、切断された鉛板が未切断の鉛板から分離するおそれはない。この結果、切断された鉛板の落下による事故を未然に防止することができる。なお、冷えた低融点合金は、金属結晶構造が粗いとともに鉛に比べて硬く、脆いために、切断された鉛板にハンマー等で打撃を加えると、切断された鉛板は、未切断の鉛板から容易に剥がれるので、切断された鉛板の撤去作業は、容易に行える。
【００３２】
以上、説明したように、この発明によれば、１３９℃以上に加熱した鉛板１に超音波カッター３の刃先４をあてがい、合金材供給手段５から融点が１３９℃のＢｉとＳｎからなる合金材６を、刃先４があてがわれた部分（Ｓ）の鉛板１に供給する。これによって、刃先４があてがわれた部分（Ｓ）の鉛板１は、融点が９５℃のＢｉとＰｂとＳｎからなる低融点合金に合金化され、液相になって軟化する。これによって、鉛板１を超音波カッター３により金属ヒュームを発生させることなく、容易かつ確実にしかも安価に切断することができる。
【００３３】
また、この発明によれば、切断が終了した鉛板の切断部は、冷えた低融点合金を介して接着されるので、切断された鉛板が未切断の鉛板から分離するおそれはない。この結果、切断された鉛板の落下による事故を未然に防止することができる。なお、冷えた低融点合金は、金属結晶構造が粗いとともに鉛に比べて硬く、脆いために、切断された鉛板にハンマー等で打撃を加えると、切断された鉛板は、未切断の鉛板から容易に剥がれるので、切断された鉛板の撤去作業は、容易に行える。
【符号の説明】
【００３４】
１：鉛板
２：電熱ヒーター
３：超音波カッター
４：刃先
５：合金材供給手段
６：合金材
【図１】
2019136785.tif 000003
【図２】
2019136785.tif 000004
【図３】
2019136785.tif 000005